다음 으로 , 환원 대 에서 , 700 ～ 940 ℃ 의 온도 역 , 구체 적 으로 는 , 오스테나이트 단 상역 , 또는 오스테나이트 상 과 페라이트 상 의 2 상역 에서 , 15 ～ 600 s 재결정 소둔 함 으로써 페라이트 분 율 90 ％ 이상 으로 하 고 , HV 120 이상 으로 한다 . 소둔 온도 가 700 ℃ 미만 인 경우 , 소둔 시간 이 15 초 미만 인 경우 는 , 강판 중 의 탄화물 이 충분히 용해 되 지 않 는 경우 나 , 페라이트 의 재결정 이 완료 되 지 않 아 목표 로 하 는 특성 이 얻 어 지 지 않 는 경우 가 있 다 . 한편 , 소둔 온도 가 940 ℃ 를 넘 으면 , 오스테나이트 입자 의 성장 이 현저 해져 , 소둔 후 의 냉각 에 의해 발생 하 는 제 2 상 으로부터 의 페라이트 의 핵 생성 사이트 의 감소 를 일으켜 , 본 발명 이 의도 하 는 강판 조직 이 얻 어 지 지 않 는 경우 가 있 다 . 또한 , 소둔 시간 이 600 초 를 넘 는 소둔 은 , 막대 한 에너지 소비 에 수반 되 는 비용 증가 를 일으킨다 . 이 때문 에 , 소둔 온도 를 700 ～ 940 ℃ 로 하 고 , 소둔 시간 을 15 ～ 600 초 로 한다 .